(57)【特許請求の範囲】
【請求項１】
多層集積回路を含む流体放出装置（６００、７００）の製造方法であって、
半導体ダイ（６０４）の表面に、少なくとも１つの絶縁層（６１８）を形成し、
少なくとも前記絶縁層（６１８）をエッチングし、それにより、連続する絶縁体領域（７６８）によって第２の半導体領域から隔離された第１の半導体領域を有する表面を形成し、
前記表面を、該表面が、前記第２の半導体領域内の第２のドープされた半導体領域（６１２）から、連続する絶縁体領域（７６８）によって電気的に分離された前記第１の半導体領域内の第１のドープされた半導体領域（６６４）を含むように、ドープし、前記連続する絶縁体領域（７６８）が、前記第１のドープ半導体領域の周りに延びており、
タンタルキャビテーション層（６３２）を堆積させ、
前記第１の半導体領域の表面にトラフ（６６０、７６０）をエッチングし、該トラフ（６６０、７６０）が、スロット・プレドリル・エッチング領域であり、
前記トラフ内に、前記半導体ダイを貫通して延びるインクスロットを形成するステップを含む方法。
【請求項２】
前記半導体ダイの表面に少なくとも１つの絶縁層を形成することが、ゲート酸化物層を成長させることを含む、請求項１に記載の方法。
【請求項３】
前記半導体ダイの表面に少なくとも１つの絶縁層を形成することが、ゲート電極層を堆積させることをさらに含む、請求項２に記載の方法。
【請求項４】
前記第１の半導体領域の表面にトラフ（６６０、７６０）をエッチングし、当該トラフ（６６０、７６０）内に、前記半導体ダイを貫通して延びるインクスロットを形成する際に、前記第１のドープされた半導体領域を、少なくともＴＭＡＨで処理することをさらに含む、請求項３に記載の方法。
【発明の詳細な説明】
【０００１】
【発明の属する技術分野】
本発明は集積回路に関し、より詳しくは遮蔽要素を含む集積回路に関する。
【０００２】
【従来の技術】
多くの最新の装置は、基板上に配置された多数の層からなる集積回路を使用する電子部品を含む。この多数の層は、基板の通常は表面的な半導体特性と組み合わされて、様々な電気的および物理的特性を提供し、それらの特性の互いの方向性によって、回路論理が提供される。
【０００３】
多層集積回路を構成する方法は、多数の段階を含むことができる。出発点として半導体のバルクまたは「ダイ」が使用されることがある。このダイは、シリコン結晶のこともあるが、ガリウム・ヒ素、ゲルマニウム、その他の半導体物質のこともあり、コンダクタンスを高めるために少量の不純物が「ドープ」される。ダイの様々な表面領域を、反対に（電荷供与不純物または電荷受容不純物の意味で）ドープして、トランジスタの基本要素を作成することができる。表面上のドープ領域の空間的な配置は、ドープ剤のマスキングと、ドープ後のダイ表面層のエッチングによって行うことができる。
【０００４】
【発明が解決しようとする課題】
そのような集積回路に、トランジスタ動作用のゲート電極層、電気信号を伝える導電層、構成要素を絶縁したり抵抗を提供したりする絶縁層と、構成要素を化学的に保護するパッシベーション層、および回路に所望の機械的特性を与える物理層を含む、他の多くの層を付着させることがある。このような層は、様々な水平配置をとることができ、一般に、付着、マスキングおよび／またはエッチングの工程によって追加することができる。
【０００５】
しかしながら、多層集積回路を作成するための段階の一部が、他の段階で生成される構成要素に支障をきたすことがある。例えば、化学的エッチング段階は、他の層の電気的特性に支障をきたしたり他の層の化学的分解を引き起こしたりする電気化学反応を使用することがある。そのような副作用は、全体の設計を難しくし、普通なら不要な製造段階を必要とし、一般にコストを高くする。このような副作用の原因は、知られていない場合がある。
【０００６】
【課題を解決するための手段】
本発明の１つの実施形態は、遮蔽要素を含む集積回路に関する。本発明のその他の実施形態は、特許請求の範囲を含む本明細書から明らかになるであろう。
【０００７】
本発明は、類似の参照番号が類似の要素を示す添付図面において、限定ではなく例として示される。
【０００８】
【発明の実施の形態】
全般的に、改良した集積回路とその集積回路の製造方法について説明する。以下の説明では、説明のため、例示的な実施形態を完全に理解できるように多数の具体的な詳細を説明する。しかしながら、当業者は、いくつかの例において、本発明が、そのような特定の詳細なしに実施できることを理解されよう。
【０００９】
本発明の半導体の実施形態とその作成方法は、幅広い種類の技術および材料に適用可能である。この説明は、シリコン基板を使用する例を利用するが、シリコン基板を使用する装置または方法に限定されるように意図されておらず、集積回路を形成するために使用することができるガリウム・ヒ素やゲルマニウムを含むがそれらに限定されない他の材料にも適用可能である。さらに、本発明の装置の実施形態のいくつかは、特定のｎ型領域とｐ型領域を含むように示されているが、本明細書における教示は、示した装置の対になるものを提供するために、様々な領域の導電性を逆にした半導体素子に等しく適用可能であることをよく理解されたい。
【００１０】
さらに、図のいくつかは、適切な情報を有効に伝えるために誇張されている。例えば、多層集積回路が、基板上に配置される層の何倍も厚い基板上に構成されることもまれではない。そのような上側の層は、下にある基板に対してまたは互いに対して実寸で描かれていると、回路内で薄すぎて見えない可能性があり、したがって異なる比率で表示されている。さらに、装置の実施形態は、本明細書では、２次元で示されているが、これらの図は、装置を構成する３次元構造の一部分だけを表していることを理解されたい。図の集積回路の実施形態に関して、「上」、「上側」、「上層」などで示した方向は、層の付着が通常行われる方向（基板ダイから遠ざかる方向）を指すが、これは、集積回路が現実に使用される最終的な方向でないことがある。
【００１１】
様々な用途に多くのタイプの集積回路が製造される。そのような回路の多くは、基板に物質を層で塗布する段階を含む積層処理を必要とし、塗布される物質は、マスキング工程またはエッチング工程によって空間的に構成される。付着、マスキングおよび／またはエッチングの段階は、完全な集積回路を作成している間に数回繰り返されることがある。
【００１２】
集積回路の層の処理は、その層を処理する前または後に付着させた層に悪影響を及ぼすことがある。例えば、いくつかの回路では、エッチング工程が、いくつかの層を一度に切除するために使用され、そのプロセスで多数の化学物質と電気的環境に接する。もう１つの例として、下の方の層に特定の化学的または電気的特性を有する物質を配置すると、後でその上に付着させた層の付着、ボンディングまたは電気的特性に影響することがある。
【００１３】
本発明の実施形態は、処理中の層間または層内の相互作用を最小にする遮蔽要素を使用することによって、そのような問題を最小にしようとするものである。そのような遮蔽要素は、集積回路を構成するために多くの工程段階を必要とする様々な用途に有効であることが予想される。
【００１４】
多層集積回路の応用例を、流体放出装置の分野に見ることができる。流体放出装置のいくつかの実施形態を１つの回路に統合することができる。多くの形態のインクジェット印字ヘッドを含むそのような実施形態は、下層の回路論理が上層のインクジェット発射機構を制御する多層集積回路として設計されることがある。その点で、インクジェット印字ヘッドは、多層集積回路内の遮蔽要素を考察するのに有用なシステム例である。インクジェット印字ヘッドは、一般に、インクジェット・カートリッジ内に見られ、特に家庭ユーザによってあるいは特に安価なカラー印刷または特殊印刷が必要な場合に、コンピュータ・システムにおいて使用可能なプリンタに有用である。
【００１５】
図１は、インクジェット印字ヘッドにおいて使用可能な例示的な集積回路１００の断面である。図１は、ダイ１０４を有し、その上に、ソース領域１１２とドレイン領域１１６の間で作動するゲート１０８がある。回路１００は、ゲート酸化物層１１８と、図１の実施形態のような多結晶シリコンまたは「ポリシリコン」層であることが好ましいゲート電極層１１９と、誘電体層１２０と、抵抗／導電体層１２４と、導電体層１２６と、パッシベーション層１２８と、キャビテーション層１３２と、流体障壁層１３６と、オリフィス板１４０とを有する。いくつかの実施形態において、流体障壁層１３６は、オリフィス板１４０と共に一体化層を形成する。また、集積回路１００は、放出室１４４と発射要素１４８を有する。図１のような集積回路１００は、通常、キャビテーション層１３２の上に配置されたさらに他の導電体層を有するが、そのような層は、図１に示していない。
【００１６】
図１において、集積回路１００は、ｐ型シリコン・ダイ１０４と、ｎドープ・ソース領域１１２およびドレイン領域１１６と、ゲート１０８との間の相互作用によって形成されたＮ−ＭＯＳトランジスタを含む。ゲート１０８は、ゲート電極層１１９の下に配置されたゲート酸化物層１１８からなる。
【００１７】
回路１００の論理要素は、パッシベーション層１２８のすぐ下に配置された抵抗／導電体層１２４の断片を含み、導電体層１２６のない、発射要素１４８を制御する。印刷プロセスにおいて、発射要素１４８の加熱によって、放出室１４４内のインクが、急激に膨張し、放出室１４４から出る。
【００１８】
いくつかの層は、印刷中に集積回路１００の物理的保護を提供する。パッシベーション層１２８は、構成要素を放出室１４４内の腐食性インクと流体障壁層１３６の一部分から化学的に分離するはたらきをする。パッシベーション層は、窒化ケイ素、炭化ケイ素、またはこの２つの組み合せからなる場合があるが必須ではない。キャビテーション層１３２は、発射する際にインク泡をつぶす衝撃を吸収する優れた能力を有する比較的不活性でかつ弾性を持つ物質からなることが好ましい。キャビテーション層にそのような衝撃吸収特性を提供するために、タンタルを使用することがあるが、類似の特性を有する他の物質を有効に使用することができる。誘電体層１２０は、発射要素１４８を熱的に分離し、したがって少なくとも２００ナノメートルの厚さを有することが好ましく、より典型的には６００〜１,２００ナノメートルである。
【００１９】
図１の集積回路１００は、多層集積回路を構成するのに使用されることが多い比較的厚いフィールド酸化物層がない。当技術分野において知られているように、最初に基板をドープし、次に「アイランド・マスク」を使ってフィールド酸化物層を設け、さらにゲート酸化物層を成長させることによってトランジスタ・ゲートを設け、「ポリシリコン／ゲート」マスクを使ってポリシリコン・ゲート電極層を付着させ、次にフィールド酸化物領域で覆われていない領域を反対の導電型にドープし、それによりｐ型とｎ型のドープ領域を定義することによって、トランジスタを構成することができる。したがって、そのようなプロセスにおけるフィールド酸化物は、必要に応じて、マスキング材と論理構成要素を互いに分離する電気絶縁体としてはたらく。しかしながら、図１において、集積回路１００は、アイランド・マスク・プロセスおよび付随するフィールド酸化物層なしに構成される。
【００２０】
フィールド酸化物層を無しで済ませるために、集積回路内の絶縁されている構成要素は、その集積回路自体のトランジスタ・ゲートを使用して分離することができる。図２は、アイランド・マスク・プロセスなしで構成されたトランジスタの例示的なレイアウトの平面図である。図２は、集積回路２００、２つのトランジスタ２０２および２０４と、ソース電位領域２１２と、ドレイン電位領域２１６（同じ参照番号で示されているが、電気的に接続されていない）と、ゲート電極層領域２１９との水平断面である。図２では、ソース電位領域２１２とドレイン電位領域２１６は両方とも、ｎドープ領域として描かれている。ゲート電極層領域２１９は、薄いゲート酸化物領域（図示せず）を覆い、ゲート酸化物領域は、ダイのｐ型シリコンを覆っている。
【００２１】
トランジスタ２０２および２０４は、ゲート電極領域２１９への信号によって作動し、ゲート電極層領域２１９のすぐ下のｐ型領域の境界コンダクタンスが増大し、ソース領域２１２がそれぞれのドレイン領域２１６と実質的に接続される。ソース領域２１２（ｎドープ領域）は、集積回路２００のこの層の表面のほとんどに拡がっており、それにより電荷輸送路が提供される。しかしながら、トランジスタ２０２と２０４は、箱型構造のゲート電極層領域２１９とその下にあるゲート酸化物およびｐ型ダイ領域（図示せず）によって互いに絶縁されている。
【００２２】
図２のトランジスタ・レイアウトは、製造工程においてアイランド・マスク段階が必要なく、したがってコストが下がり、製造工程が単純化されるという利点を有する。しかしながら、図２のレイアウトで、普通ならばフィールド酸化物（または他の絶縁体）層がある電荷輸送ドープ領域（ソース領域２１２）の大きな領域ができる。これにより、集積回路２００の下側面の多くが電気的に接続されてしまう。
【００２３】
この電気接続は、スロット供給印字ヘッドの集積回路設計における後の方の層の処理に支障をきたすことがあることが分かった。スロット供給印字ヘッドとは、ダイに穴開けされたスロットによってインクをインクジェット発射機構に送り、インクをインク井戸からインクジェット発射室に流す印字ヘッドのことを指す。図３は、例示的なスロット供給印字ヘッド３００の断面である。図３は、基板またはダイ３０４と、多数の層３３０（図１に関して説明したものと類似の機能を有する）と、流体障壁層３３６と、オリフィス板３４０と、インク発射室３４４と、発射要素３４８と、インク供給源３５２と、インク・リザーバ３５４と、インク・スロット３５６を示している。
【００２４】
インク供給源３５２は、インク・スロット３５６によってインクをインク・リザーバ３５４に提供する。インクは、（一般に加圧されて）インク・リザーバ３５４に流れ、発射要素３４８の加熱によって、オリフィス板３４０を介して、（通常は）紙受け基板上に放出される。
【００２５】
インク・スロット３５６は、基板３０４ならびに集積回路３００の電気的構成要素を構成する多層複合物３３０の厚さを貫通する。スロットは、様々な方法で作成することができるが、通常は、粒子穿孔（ｐａｒｔｉｃｕｌａｔｅ  ｄｒｉｌｌｉｎｇ）によって行われる。この方法は、ダイ３０４の下面で研磨剤を加速し、完全なスロットが作成されるまでダイ３０４を少しずつ削り取る。
【００２６】
図４は、例示的なスロット供給印字ヘッド４００の一部分の平面図である。印字ヘッド４００の一部分は、インクジェット発射室４４４と隣り合うインク・スロット４５６を有する。通常、発射室４４４からインクが放出される前にインクが漏れるのを防ぐために、オリフィス板（図示せず）がインク・スロット領域とそのまわりの領域を覆っている。インク・スロット４５６のぎざぎざの縁は、このプロセスで使用される研磨剤が、印字ヘッド４００にぶつかって少しずつ削るような穴あけプロセスによってできる。インク・スロット４５６は、インクをペン本体（表示されていない）から発射室４４４内に横方向に流し、図１に関連して前に説明した機構によって放出するようにする。
【００２７】
インク・スロット４５６を形成する際に、研磨剤の流れを目的の出口まで導くために基板をあらかじめエッチングすると有利なことがある。ドリルは、通常、ダイの下面（通常は、反対側の精密層がない）の方から進むので、出口の場所とそのような精密層近くの出口の形状は、考慮すべき重要な要素である。出口の形状をより正確にするために、ダイの事前エッチングが行われることがある。プレエッチングを行って、定義した結晶面に沿って基板を切削することができ、その結果、縁がきれいになり、ドリルの浮上による印字ヘッドの損傷が少なくなる。
【００２８】
プレエッチングは、いくつかの形態をとることができる。一般に、スロットが形成される領域は、多層マスクキング工程の間露出したままであり、すなわち、印字ヘッドがプレドリル・エッチングの準備ができたとき、スロットが貫通する層はすべて、付着され、マスクされかつ／またはエッチングされている。通常、スロットの領域は、マスクされており、したがって、基板は、この領域で上側層から露出したままである。
【００２９】
図５は、プレドリル・シリコン・エッチングを行った後でスロットを穴あけする前のスロット領域の例示的なスロット供給印字ヘッド５００の断面である。印字ヘッド５００は、基板ダイ５０４と、ソース領域５１２と、誘電体層５２０と、パッシベーション層５２８と、キャビテーション層５３２と、インク・スロット・プレドリル・エッチング領域５６０とを有する。
【００３０】
プレドリル・シリコン・エッチングは、ソース領域５１２と基板ダイ５０４の特定部分を切削する。これにより、基板自体に１つまたは複数のトラフ５６０が残り、このトラフは、穴あけ中に現れるドリル・ストリームを導くのに役立つ。図５の印字ヘッドの実施形態において、インク・スロット・プレドリル・エッチング領域５６０は、基板の４０〜６０ミクロンの深さ、すなわち基板の厚さ全体の１０％まで拡がる。
【００３１】
シリコン・エッチングは、当技術分野において既知の様々な手段で行うことができる。１つの方法は、マスキング剤として窒化ケイ素または酸化ケイ素を使用して、露出したシリコン・ウェハへの水酸化テトラメチルアンモニウム（ＴＭＡＨ）の塗布を含む。ＴＭＡＨは、ケイ酸塩のような添加剤といっしょに使うことができる。ＴＭＡＨは、シリコン結晶を定義された結晶面に沿ってエッチングし、比較的予測可能なエッチング・パターンを作成する。また、エッチングの深さ、温度、および時間の関係は、かなり適切に特徴づけられる。
【００３２】
しかしながら、図１のような層スタックを有する集積回路にシリコン・エッチングを適用することにより、以前に付着されていた層の層剥離が生じることがあることが分かっている。より具体的には、タンタル・キャビテーション層５３２とその下の層の接触が損なわれ、タンタル層の部分的な層剥離が生じる。タンタル（キャビテーション）層５３２の層剥離は、繰り返される発射（インク放出）のストレスのもとで製品性能の低下の原因となることがある。
【００３３】
タンタルの層剥離の原因は正確に分かっていないが、シリコン・エッチング反応によって、ドープされたシリコン内に電荷が電気化学的に蓄積されるという仮説が立てられている。なぜなら（図２に示したように）基板の高濃度ドープ領域２１２が、基板の表面の大部分を構成しているので、シリコン・エッチング反応の電気的影響は、システム内のさらに上層の基礎となる基板領域に及ぶ。そのような層および／またはドープ領域のいくつかは、高導電性のグランド・バスと接触しており、さらにこの影響が広がる。
【００３４】
タンタル層剥離は、タンタル自体がグランド・バスと接していてもいなくても存在し得ることが分かっている。この影響は、ドープされた基板がグランド・バスと接触している領域に直接重なっている領域で最も強く表れる。また、層剥離は、バッチ・エッチング工程において、ウェハ・ロット内の最も外側のウェハに最も強く生じる。タンタル層剥離の正確な理由は分かっていない。
【００３５】
遮蔽要素は、この用語が本明細書で使用されるとき、基板、層または構造を作成時の副作用から守ると同時に、回路内の基板、層または構造の特定領域を電気的に絶縁するために使用される比較的低コンダクタンスの材料または高コンダクタンスでない材料からなる障壁である。遮蔽要素は、回路の機能を高めることができるが、また、その目的は、製造中に回路の特定領域を保護することである。
【００３６】
図６は、図５と同類のの断面でプレドリル・シリコン・エッチングを行った後スロットを穴あけする前のスロット領域の例示的なスロット供給印字ヘッド６００の断面である。印字ヘッド６００は、基板ダイ６０４と、外部ソース領域６１２と、ゲート電極層６１９と、パッシベーション層６２８と、キャビテーション層６３２と、インク・スロット・プレドリル・エッチング領域６６０と、ゲート酸化物（ＧＯＸ）領域６１８と、誘電体領域６２０と、内部のｎ型ドープ・シリコン領域６６４を有する。
【００３７】
前と同じようにプレドリル・スロット・エッチングを行う。しかしながら、本実施形態では、下のｐ型シリコンと組み合わされたゲート酸化物領域６１８が、外部ソース領域６１２（ｎ型ドープ・シリコン）を内部のｎ型ドープ・シリコン領域６６４から有効に遮蔽する。図６の２次元断面には示してないが、ゲート酸化物領域６１８は、プレドリル・エッチング領域６６０全体を囲む障壁として拡がっている。これにより、この領域において、内部のｎ型ドープ・シリコン領域６６４が外部ソース領域６１２と電気的に接触することなく、シリコン・エッチング反応を行うことができる。遮蔽要素を使用することにより、上に重なっているタンタル層の層剥離が、約９９％減少することが分かった。
【００３８】
図６の実施形態において、ゲート酸化物領域６１８は、ｐ型シリコン基板の深さ内に部分的に示され、ゲート電極層６１９の下に配置されている。この実施形態において、ポリシリコン／ゲート・マスク段階は、遮蔽要素を定義するために使用されている。この工程段階は、最初に、トランジスタ・ゲートの一部としてはたらく薄い酸化物層６１８の成長を含む。ゲート酸化物６１８の成長は、ダイ６０４の表面から始まり、基板の中とその上の両方に発達する。酸化物層６１８の成長の次に、ゲート電極（好ましくはポリシリコン）層６１９が付着され、次にトランジスタ・ゲートを必要としない所のポリシリコン層とゲート酸化物層のエッチングを可能にするポリシリコン／ゲート・マスクが付着される。酸化物６１８は、その下のｐ型シリコン基板６０４からポリシリコン領域６１９を電気的に絶縁する。ダイ６０４のポリシリコン／ゲート酸化物層で覆われていない領域は、ｎ型ドープされ、Ｎ−ＭＯＳトランジスタのドレインおよびソース領域としてはたらく。当然ながら、逆の成果（Ｐ−ＭＯＳトランジスタ）が、同じように可能であり、このような実施形態で使用することができる。
【００３９】
本実施形態におけるゲート酸化物とポリシリコンの選択がある程度任意であり、構成要素を電気的に絶縁する任意のシステムを使用できることが分かる。
【００４０】
この事例での遮蔽要素へのポリシリコンの追加は、使用される製造工程による。ゲート酸化物（酸化シリコン）は印字ヘッドの領域を電気的に絶縁する自然の材料なので、ゲート酸化物（酸化シリコン）なので、ゲート酸化物領域６１８とその下のｐ型シリコンで構成された遮蔽要素は、トランジスタ・ゲート自体と同じエッチングおよびマスキング工程を使用して同時に作成されている。したがって、本発明を実施するために遮蔽要素にポリシリコンを追加する必要はないことを理解されよう。
【００４１】
図６のようにポリシリコン層６１９を加えると、複雑になる可能性がある。図６のように、トランジスタは、外部ソース領域６１２と、内部のｎ型ドープ・シリコン領域６６４（ここではドレイン領域）と、ゲート酸化物領域６１８およびポリシリコン領域６１９によって定義されたゲートとによって定義することができる。ポリシリコン領域６１９に十分な電荷が溜まると、トランジスタが作動することができ、ゲート酸化物障壁６１８の下のダイ６０４の電荷コンダクタンスが高まり、遮蔽要素の利点がなくなる。これは、電荷が放散せずに溜まるようにポリシリコン領域６１９が電気的に絶縁されている場合に起こることがある。この問題は、ポリシリコン領域６１９をグランドなどの電荷シンクに接続するだけで改善されることがある。
【００４２】
図７は、例示的なスロット供給印字ヘッド７００の一部分の平面図である。印字ヘッド７００の一部分は、インクジェット発射室７４４と、ポリシリコン＋ゲート酸化物遮蔽要素７６８と、電荷放散要素７７２とに隣接するインク・スロット・プレドリル・エッチング領域７６０を有する。したがって、印字ヘッド７００は、シリコン・プレエッチングを行った後で穴あけする前の図５と図６の実施形態の段階にある。
【００４３】
スロット供給印字ヘッド７００は、穴あけ前の図であり遮蔽要素７６８が導入されているという点以外は、図４に関して説明したものと類似している。遮蔽要素７６８は、シリコン・プレドリル・エッチング７６０の領域がダイ内で電気的に絶縁されるようにその領域全体を取り囲んでいる。また、電荷放散要素７７２も提供され、この、電荷放散要素７７２は、トランジスタの発火を防ぐためにポリシリコン・リングをアースに接続するポリシリコンとゲート酸化物の単なる線である。
【００４４】
図７の遮蔽要素７６８が、処理の間にスロット・プレドリル・エッチング領域７６０を電気的に絶縁するだけの役割りをしている実施形態では、後のスロットの穴あけによって遮蔽要素７６８の一部が破壊され、破壊された空隙に比較的導電性の高いインクを満たされるかどうかは重要ではない。そのような事例において、遮蔽要素は、スロット供給印字ヘッド７００の構成後に、唯一実質的にスロット・プレドリル・エッチング領域７６０を取り囲んでいるが、シリコン・エッチング段階ではスロット供給印字ヘッド７００を完全に取り囲んでいる。しかしながら、遮蔽要素７６８に、スロット供給印字ヘッド７００の論理機構の役割りがある場合には、穴あけ段階におけるそのような破壊は許容できないことがある。
【００４５】
図７においてそれを示す好ましい実施形態は、幅が約２５ミクロンのポリシリコンとゲート酸化物のリングを使用し、ポリシリコンは厚さが約３６０ナノメートル、ゲート酸化物は厚さが約７０ナノメートルである。遮蔽要素７６８の幅は変更することができる。通常、遮蔽要素の幅が広いほど、その下の抵抗性基板（低濃度または無ドープ基板）層の幅が広くなり、得られる電気的分離が大きくなる。最小有効幅は分かっていないが、従来の処理技術は、一般に、容易に縮小できない最小ｘ−ｙ距離を有する。ゲート酸化物の厚さを変更することができる。逆に言うと、ゲート酸化物が薄いほど効果が小さくなる。当然ながら、遮蔽要素が回路論理の機能要素としても使用される場合は、ゲート酸化物の厚さを決定するために電気的分離以外の検討事項がある。
【００４６】
基本的には、問題のある領域を電気的に絶縁するために任意の材料を使用することができ、それは、その材料が、問題のある領域内の比較的導電性の高い材料が、ダイの他の部分の比較的導電性の高い材料の「近く」（電気的な意味で）に来るのを防ぐ場合である。普通なら導電性の層または構造の経路に開回路を作成したり高抵抗要素を導入したりできるのであれば、例えば、窒化ケイ素、ホウ素−リン−ケイ酸塩ガラス（ＢＰＳＧ）、リン−ケイ酸塩ガラス（ＰＳＧ）を、誘電体材料として一般に使用し、遮蔽要素を作成するために使用することができる。
【００４７】
この開示から、遮蔽要素を使用して敏感な領域または問題のある領域を絶縁するために、多くの様々な処理手法を使用することができ、敏感な領域または問題のある領域が、処理と関連した様々な理由のために存在していることがあることは明らかであろう。そのような領域を絶縁するために、最終的な結果が、問題のある領域が周囲領域から電気的に絶縁されるのであれば、代表的な多層集積回路の処理順序を変更することができる。電気的な絶縁には、例えば、絶縁材料の直接挿入、導電体材料の除去、または導電体材料の作成の阻止がある。
【００４８】
本発明の利点を達成するために、特定の環境において図７のようなリング形状を使用する必要はない。例えば、遮蔽要素は、電荷輸送半島を囲む単純な線、垂直方向の電荷コンダクタンスを遮蔽する水平層、または複数層に影響を及ぼす曲線的な３次元構造でよい。遮蔽要素は、他の形状の他の遮蔽要素と共に使用することができ、最終的な集積回路内の機能にも役立つことができることが理想的である。
【００４９】
本発明は、本開示の教示によって容易に理解することができる実施形態によって例示的に示された。これは、本発明をそのような実施形態に限定することを意味しない。より正確に言うと、本発明の技法および装置は、集積回路の１つの要素または層の電気化学的分離が、他の要素または層を製造する際に役立つ場合に有用であると想像される。本発明は、開示の例示的な説明によって限定されるようには意図されておらず、併記の特許請求の範囲によってのみ限定される。
以下においては、本発明の種々の構成要件の組み合わせからなる例示的な実施形態を示す。
１．遮蔽要素を含む集積回路。
２．前記遮蔽要素が、低コンダクタンス半導体領域の上に配置された誘電体層を含む上項１に記載の集積回路。
３．前記誘電体層が、ゲート酸化物を含む上項２に記載の集積回路。
４．前記遮蔽要素が、さらに、前記ゲート酸化物層の上に配置されたゲート電極層を含む上項３に記載の集積回路。
５．前記ゲート電極層をグランドに接続する電荷放散要素をさらに含む上項４に記載の集積回路。
６．前記遮蔽要素が、第２のドープ・シリコン領域から第１のドープ・シリコン領域を電気的に分離する上項５に記載の集積回路。
７．前記第１のドープ・シリコン領域が、シリコン・エッチング処理にかけられる上項６に記載の集積回路。
８．前記シリコン・エッチングが、ドリル・スロットを事前に定義するために使用される上項７に記載の集積回路。
９．遮蔽要素を含む集積回路を含む流体放出装置。
１０．前記集積回路が、少なくとも１つのドープ・シリコン層を貫通するドリル・スロットと、前記１つのドープ・シリコン層とを含み、前記１つのドープ・シリコン層が、前記遮蔽要素によって前記ドリル・スロットを囲む第１の部分と第２の部分とに少なくとも実質的に分割された上項９に記載の流体放出装置。
１１．前記遮蔽要素が、低コンダクタンス・シリコン層の上に配置されたゲート酸化物層を含む上項１０に記載の流体放出装置。
１２．多層集積回路を含み、さらに、製造工程の破壊的な副作用を防ぐために前記回路の敏感な部分を電気的に絶縁する手段を含む印字ヘッド。
１３．半導体のダイと、前記インクの流れを可能にする前記ダイの全体にわたって配置されたドリル・スロットとをさらに含み、前記敏感な部分が、前記ドリル・スロットを囲む半導体ダイのドープ層内に領域を含む上項１２に記載の印字ヘッド。
１４．多層集積回路の作成方法であって、
半導体ダイの前記表面に、少なくとも１つの絶縁層を形成する段階と、
少なくとも前記絶縁層をエッチングし、それにより、半導体領域と絶縁領域の両方を有する表面を形成する段階と、
前記表面を、前記表面が絶縁領域とドープ半導体領域からなるようにドープする段階と、
前記表面が、前記半導体ダイの上に配置された無傷の絶縁体領域によって第２のドープ半導体領域から分離されたドープ半導体領域を有する方法。
１５．前記第１のドープ半導体層上に少なくとも１つの絶縁層を形成する段階が、ゲート酸化物層を成長させる段階を含む上項１４に記載の方法。
１６．前記第１のドープ半導体層上に少なくとも１つの絶縁層を形成する段階が、さらに、ゲート電極層を付着させる段階を含む上項１５に記載の方法。
１７．タンタル・キャビテーション層を付着させる段階をさらに含む上項１６に記載の方法。
１８．前記第１のドープ半導体領域を少なくともＴＭＡＨで処理する段階をさらに含む上項１６に記載の方法。
１９．多層集積回路の製造方法であって、
１つまたは複数の導電体層を形成する段階と、
前記の１つまたは複数の導電体層の少なくとも一部分を絶縁する少なくとも１つの遮蔽要素を形成する段階と、
前記１つまたは複数の導電体層をさらに処理する段階とを含む方法。
２０．少なくとも１つの遮蔽要素を形成する段階が、さらに、
ゲート酸化物層を成長させる段階と、
多結晶シリコン層を付着させる段階と、
マスクを使用して前記ゲート酸化物および多結晶シリコン層をエッチングする段階と、
露出した半導体のコンダクタンスを高めるためにドープする段階とをさらに含む上項１９に記載の方法。
２１．遮蔽要素と少なくとも１つのドープ半導体層を貫通するドリル・スロットとを含む多層集積回路をさらに含む印字ヘッドを含み、
前記１つのドープ半導体層が、前記遮蔽要素によって前記ドリル・スロットを囲む第１の部分と第２の部分とに少なくとも実質的に分割されたインクジェット・プリント用カートリッジ。
２２．インクジェット・プリンタに有用なスロット供給印字ヘッドであって、
少なくとも１つのシリコン・ダイとタンタル・キャビテーション層とをさらに含む多層集積回路と、
前記シリコン・ダイの中に配置されたドリル・スロットと、
前記シリコン・ダイの前記表面にある前記ドリル・スロットを囲むドープ・シリコン領域と、
前記ドリル・スロットを囲み、低コンダクタンス・シリコン・ダイのすぐ上に配置された前記ドープ・シリコン領域を実質的に囲むゲート酸化物の囲いと、
前記ゲート酸化物の囲いのすぐ上に配置された多結晶シリコン層とを含み、前記多結晶シリコンが、前記多結晶シリコン層をアースに接続する放散要素を含むスロット供給印字ヘッド。
【発明の効果】
多層集積回路の製造において、ある工程が、他の段階で生成される構成要素に支障をきたすことがある。そのような副作用を、遮蔽要素を設けることで防ぐ効果がある。
【図面の簡単な説明】
【図１】インクジェット印字ヘッドに使用可能な例示的な集積回路の断面の１つの実施形態を示す図である。
【図２】集積回路の水平断面の１つの実施形態の図である。
【図３】例示的なスロット供給印字ヘッドの断面の１つの実施形態の図である。
【図４】例示的なスロット供給印字ヘッドの１つの実施形態の一部分の平面図である。
【図５】プレドリル・シリコン・エッチングを行った後でかつスロットを穴あけする前のスロット領域を通る例示的なスロット供給印字ヘッドの１つの実施形態を示す断面図である。
【図６】プレドリル・シリコン・エッチングを行った後でかつスロットを穴あけする前のスロット領域を通る例示的なスロット供給印字ヘッド６００の１つの実施形態の断面図である。
【図７】例示的なスロット供給印字ヘッドの１つの実施形態の一部分の平面図である。
【符号の説明】
１００  集積回路
１０４  ダイ
１０８  ゲート領域
１１２  ソース領域
１１６  ドレイン領域
１１８  ゲート酸化物層
１１９  ゲート電極層
１２０  誘電体層
１２４  抵抗／導電体層
１２６  導電体層
１２８  パッシベーション層
１３２  キャビテーション層
１３６  流体障壁層
１４０  オリフィス板
１４４  放出室
１４８  発射要素
【図１】
0004746814.tif 000002
【図２】
0004746814.tif 000003
【図３】
0004746814.tif 000004
【図４】
0004746814.tif 000005
【図５】
0004746814.tif 000006
【図６】
0004746814.tif 000007
【図７】
0004746814.tif 000008